"主触媒としての、式Iに示す2-イミノ-1,10-フェナントロリンが配位結合した塩化鉄II、塩化コバルトII、または、塩化ニッケルIIと、共触媒としてのトリエチルアルミニウムとを包含する、エチレンのオリゴマー化のための触媒組成物であって、該主触媒中の中心金属に対する該共触媒中のアルミニウムのモル比が30以上200未満の範囲である、触媒組成物。ただし、MはFe2、Co2、および、Ni2から選択される中心金属であり、R1~R5は水素、炭素数が1~6のアルキル基、ハロゲン、炭素数が1~6のアルコキシル基、および、ニトロ基から互いに独立して選択される上記主触媒中の中心金属に対する共触媒中のアルミニウムのモル比が50以上200未満の範囲である、請求項1に記載の触媒組成物。上記主触媒中の中心金属に対する共触媒中のアルミニウムのモル比が100~199.8の範囲である、請求項1に記載の触媒組成物。上記主触媒中の中心金属に対する共触媒中のアルミニウムのモル比が148~196の範囲である、請求項1に記載の触媒組成物。上記主触媒中の中心金属に対する共触媒中のアルミニウムのモル比が178~196の範囲である、請求項1に記載の触媒組成物。上記主触媒中のR1~R5が、水素、メチル基、エチル基、イソプロピル基、フルオロ、クロロ、ブロモ、メトキシル基、エトキシル基、および、ニトロ基から互いに独立して選択される、請求項1に記載の触媒組成物。上記主触媒中のR1およびR5がエチル基であり、上記主触媒中のR2~R4が水素である、請求項1に記載の触媒組成物。上記主触媒中のMおよびR1~R5が、1:M=Fe2、R1=Me、R2=R3=R4=R5=H;2:M=Fe2、R2=Me、R1=R3=R4=R5=H;3:M=Fe2、R3=Me、R1=R2=R4=R5=H;4:M=Fe2、R1=R2=Me、R3=R4=R5=H;5:M=Fe2、R1=R3=Me、R2=R4=R5=H;6:M=Fe2、R1=R4=Me、R2=R3=R5=H;7:M=Fe2、R1=R5=Me、R2=R3=R4=H;8:M=Fe2、R2=R3=Me、R1=R4=R5=H;9:M=Fe2、R2=R4=Me、R1=R3=R5=H;10:M=Fe2、R1=R3=R5=Me、R2=R4=H;11:M=Fe2、R1=Et、R2=R3=R4=R5=H;12:M=Fe2、R1=Et、R5=Me、R2=R3=R4=H;13:M=Fe2、R1=R5=Et、R2=R3=R4=H;14:M=Fe2、R1=iPr、R2=R3=R4=R5=H;15:M=Fe2、R1=R5=iPr、R2=R3=R4=H;16:M=Co2、R1=Me、R2=R3=R4=R5=H;17:M=Co2、R2=Me、R1=R3=R4=R5=H;18:M=Co2、R3=Me、R1=R2=R4=R5=H;19:M=Co2、R1=R2=Me、R3=R4=R5=H;20:M=Co2、R1=R3=Me、R2=R4=R5=H;21:M=Co2、R1=R4=Me、R2=R3=R5=H;22:M=Co2、R1=R5=Me、R2=R3=R4=H;23:M=Co2、R2=R3=Me、R1=R4=R5=H;24:M=Co2、R2=R4=Me、R1=R3=R5=H;25:M=Co2、R1=R3=R5=Me、R2=R4=H;26:M=Co2、R1=Et、R2=R3=R4=R5=H;27:M=Co2、R1=Et、R5=Me、R2=R3=R4=H;28:M=Co2、R1=R5=Et、R2=R3=R4=H;29:M=Co2、R1=iPr、R2=R3=R4=R5=H;30:M=Co2、R1=R5=iPr、R2=R3=R4=H;31:M=Ni2、R1=Me、R2=R3=R4=R5=H;32:M=Ni2、R2=Me、R1=R3=R4=R5=H;33:M=Ni2、R3=Me、R1=R2=R4=R5=H;34:M=Ni2、R1=R2=Me、R3=R4=R5=H;35:M=Ni2、R1=R3=Me、R2=R4=R5=H;36:M=Ni2、R1=R4=Me、R2=R3=R5=H;37:M=Ni2、R1=R5=Me、R2=R3=R4=H;38:M=Ni2、R2=R3=Me、R1=R4=R5=H;39:M=Ni2、R2=R4=Me、R1=R3=R5=H;40:M=Ni2、R1=R3=R5=Me、R2=R4=H;41:M=Ni2、R1=Et、R2=R3=R4=R5=H;42:M=Ni2、R1=Et、R5=Me、R2=R3=R4=H;43:M=Ni2、R1=R5=Et、R2=R3=R4=H;44:M=Ni2、R1=iPr、R2=R3=R4=R5=H;45:M=Ni2、R1=R5=iPr、R2=R3=R4=Hと規定される、請求項1に記載の触媒組成物。エチレンのオリゴマー化のためのプロセスであって、主触媒としての、式Iに示す2-イミノ-1,10-フェナントロリンが配位結合した塩化鉄II、塩化コバルトII、または、塩化ニッケルIIと、共触媒としてのトリエチルアルミニウムとを包含する触媒組成物を使用し、該主触媒中の中心金属に対する該共触媒中のアルミニウムのモル比が30以上200未満の範囲である、プロセス。ただし、MはFe2、Co2、および、Ni2から選択される中心金属であり、R1~R5は水素、炭素数が1~6のアルキル基、ハロゲン、炭素数が1~6のアルコキシル基、および、ニトロ基から互いに独立して選択される上記主触媒中の中心金属に対する共触媒中のアルミニウムのモル比が50以上200未満の範囲である、請求項9に記載のプロセス。上記主触媒中の中心金属に対する共触媒中のアルミニウムのモル比が100~199.8の範囲である、請求項9に記載のプロセス。上記主触媒中の中心金属に対する共触媒中のアルミニウムのモル比が148~196の範囲である、請求項9に記載のプロセス。上記主触媒中の中心金属に対する共触媒中のアルミニウムのモル比が178~196の範囲である、請求項9に記載のプロセス。上記主触媒中のR1~R5が、水素、メチル基、エチル基、イソプロピル基、フルオロ、クロロ、ブロモ、メトキシル基、エトキシル基、および、ニトロ基から互いに独立して選択される、請求項9に記載のプロセス。上記主触媒中のR1およびR5がエチル基であり、上記主触媒中のR2~R4が水素である、請求項9に記載のプロセス。上記主触媒中のMおよびR1~R5が、1:M=Fe2、R1=Me、R2=R3=R4=R5=H;2:M=Fe2、R2=Me、R1=R3=R4=R5=H;3:M=Fe2、R3=Me、R1=R2=R4=R5=H;4:M=Fe2、R1=R2=Me、R3=R4=R5=H;5:M=Fe2、R1=R3=Me、R2=R4=R5=H;6:M=Fe2、R1=R4=Me、R2=R3=R5=H;7:M=Fe2、R1=R5=Me、R2=R3=R4=H;8:M=Fe2、R2=R3=Me、R1=R4=R5=H;9:M=Fe2、R2=R4=Me、R1=R3=R5=H;10:M=Fe2、R1=R3=R5=Me、R2=R4=H;11:M=Fe2、R1=Et、R2=R3=R4=R5=H;12:M=Fe2、R1=Et、R5=Me、R2=R3=R4=H;13:M=Fe2、R1=R5=Et、R2=R3=R4=H;14:M=Fe2、R1=iPr、R2=R3=R4=R5=H;15:M=Fe2、R1=R5=iPr、R2=R3=R4=H;16:M=Co2、R1=Me、R2=R3=R4=R5=H;17:M=Co2、R2=Me、R1=R3=R4=R5=H;18:M=Co2、R3=Me、R1=R2=R4=R5=H;19:M=Co2、R1=R2=Me、R3=R4=R5=H;20:M=Co2、R1=R3=Me、R2=R4=R5=H;21:M=Co2、R1=R4=Me、R2=R3=R5=H;22:M=Co2、R1=R5=Me、R2=R3=R4=H;23:M=Co2、R2=R3=Me、R1=R4=R5=H;24:M=Co2、R2=R4=Me、R1=R3=R5=H;25:M=Co2、R1=R3=R5=Me、R2=R4=H;26:M=Co2、R1=Et、R2=R3=R4=R5=H;27:M=Co2、R1=Et、R5=Me、R2=R3=R4=H;28:M=Co2、R1=R5=Et、R2=R3=R4=H;29:M=Co2、R1=iPr、R2=R3=R4=R5=H;30:M=Co2、R1=R5=iPr、R2=R3=R4=H;31:M=Ni2、R1=Me、R2=R3=R4=R5=H;32:M=Ni2、R2=Me、R1=R3=R4=R5=H;33:M=Ni2、R3=Me、R1=R2=R4=R5=H;34:M=Ni2、R1=R2=Me、R3=R4=R5=H;35:M=Ni2、R1=R3=Me、R2=R4=R5=H;36:M=Ni2、R1=R4=Me、R2=R3=R5=H;37:M=Ni2、R1=R5=Me、R2=R3=R4=H;38:M=Ni2、R2=R3=Me、R1=R4=R5=H;39:M=Ni2、R2=R4=Me、R1=R3=R5=H;40:M=Ni2、R1=R3=R5=Me、R2=R4=H;41:M=Ni2、R1=Et、R2=R3=R4=R5=H;42:M=Ni2、R1=Et、R5=Me、R2=R3=R4=H;43:M=Ni2、R1=R5=Et、R2=R3=R4=H;44:M=Ni2、R1=iPr、R2=R3=R4=R5=H;45:M=Ni2、R1=R5=iPr、R2=R3=R4=Hと規定される、請求項9に記載のプロセス。エチレンのオリゴマー化の反応温度が20°C~80°Cである、請求項9に記載のプロセス。エチレンのオリゴマー化の反応圧力が1MPa~5MPaである、請求項9に記載のプロセス。エチレンのオリゴマー化のためのプロセスであって、主触媒としての、式Iに示す2-イミノ-1,10-フェナントロリンが配位結合した塩化鉄II、塩化コバルトII、または、塩化ニッケルIIと、共触媒としてのトリエチルアルミニウムとを包含する触媒組成物を使用し、エチレンのオリゴマー化の反応温度が-10°C~19°Cである、プロセス。ただし、MはFe2、Co2、および、Ni2から選択される中心金属であり、R1~R5は水素、炭素数が1~6のアルキル基、ハロゲン、炭素数が1~6のアルコキシル基、および、ニトロ基から互いに独立して選択される上記エチレンのオリゴマー化の反応温度が-10°C~15°Cである、請求項19に記載のプロセス。上記エチレンのオリゴマー化の反応温度が0°C~15°Cである、請求項19に記載のプロセス。上記エチレンのオリゴマー化の反応温度が5°C~10°Cである、請求項19に記載のプロセス。上記主触媒中のR1~R5が、水素、メチル基、エチル基、イソプロピル基、フルオロ、クロロ、ブロモ、メトキシル基、エトキシル基、および、ニトロ基から互いに独立して選択される、請求項19に記載のプロセス。上記主触媒中のR1およびR5がエチル基であり、上記主触媒中のR2~R4が水素である、請求項19に記載のプロセス。上記主触媒中のMおよびR1~R5が、1:M=Fe2、R1=Me、R2=R3=R4=R5=H;2:M=Fe2、R2=Me、R1=R3=R4=R5=H;3:M=Fe2、R3=Me、R1=R2=R4=R5=H;4:M=Fe2、R1=R2=Me、R3=R4=R5=H;5:M=Fe2、R1=R3=Me、R2=R4=R5=H;6:M=Fe2、R1=R4=Me、R2=R3=R5=H;7:M=Fe2、R1=R5=Me、R2=R3=R4=H;8:M=Fe2、R2=R3=Me、R1=R4=R5=H;9:M=Fe2、R2=R4=Me、R1=R3=R5=H;10:M=Fe2、R1=R3=R5=Me、R2=R4=H;11:M=Fe2、R1=Et、R2=R3=R4=R5=H;12:M=Fe2、R1=Et、R5=Me、R2=R3=R4=H;13:M=Fe2、R1=R5=Et、R2=R3=R4=H;14:M=Fe2、R1=iPr、R2=R3=R4=R5=H;15:M=Fe2、R1=R5=iPr、R2=R3=R4=H;16:M=Co2、R1=Me、R2=R3=R4=R5=H;17:M=Co2、R2=Me、R1=R3=R4=R5=H;18:M=Co2、R3=Me、R1=R2=R4=R5=H;19:M=Co2、R1=R2=Me、R3=R4=R5=H;20:M=Co2、R1=R3=Me、R2=R4=R5=H;21:M=Co2、R1=R4=Me、R2=R3=R5=H;22:M=Co2、R1=R5=Me、R2=R3=R4=H;23:M=Co2、R2=R3=Me、R1=R4=R5=H;24:M=Co2、R2=R4=Me、R1=R3=R5=H;25:M=Co2、R1=R3=R5=Me、R2=R4=H;26:M=Co2、R1=Et、R2=R3=R4=R5=H;27:M=Co2、R1=Et、R5=Me、R2=R3=R4=H;28:M=Co2、R1=R5=Et、R2=R3=R4=H;29:M=Co2、R1=iPr、R2=R3=R4=R5=H;30:M=Co2、R1=R5=iPr、R2=R3=R4=H;31:M=Ni2、R1=Me、R2=R3=R4=R5=H;32:M=Ni2、R2=Me、R1=R3=R4=R5=H;33:M=Ni2、R3=Me、R1=R2=R4=R5=H;34:M=Ni2、R1=R2=Me、R3=R4=R5=H;35:M=Ni2、R1=R3=Me、R2=R4=R5=H;36:M=Ni2、R1=R4=Me、R2=R3=R5=H;37:M=Ni2、R1=R5=Me、R2=R3=R4=H;38:M=Ni2、R2=R3=Me、R1=R4=R5=H;39:M=Ni2、R2=R4=Me、R1=R3=R5=H;40:M=Ni2、R1=R3=R5=Me、R2=R4=H;41:M=Ni2、R1=Et、R2=R3=R4=R5=H;42:M=Ni2、R1=Et、R5=Me、R2=R3=R4=H;43:M=Ni2、R1=R5=Et、R2=R3=R4=H;44:M=Ni2、R1=iPr、R2=R3=R4=R5=H;45:M=Ni2、R1=R5=iPr、R2=R3=R4=Hと規定される、請求項19に記載のプロセス。上記主触媒中の中心金属に対する共触媒中のアルミニウムのモル比が49~500の範囲である、請求項19に記載のプロセス。上記主触媒中の中心金属に対する共触媒中のアルミニウムのモル比が100~400の範囲である、請求項19に記載のプロセス。上記主触媒中の中心金属に対する共触媒中のアルミニウムのモル比が200~300の範囲である、請求項19に記載のプロセス。上記主触媒中の中心金属に対する共触媒中のアルミニウムのモル比が300である、請求項19に記載のプロセス。エチレンのオリゴマー化の反応圧力が0.1MPa~30MPaである、請求項19~29のいずれか一項に記載のプロセス。エチレンのオリゴマー化の反応圧力が1MPa~5MPaである、請求項19~29のいずれか一項に記載のプロセス。エチレンのオリゴマー化において使用される有機溶剤が、トルエン、シクロヘキサン、エーテル、テトラヒドロフラン、エタノール、ベンゼン、キシレン、および、ジクロロメタンから選択される、請求項19~29のいずれか一項に記載のプロセス。エチレンのオリゴマー化において使用される有機溶剤がトルエンである、請求項19~29のいずれか一項に記載のプロセス。発明を実施するための形態以下の各実施例は、単に本発明の好ましい例として記載されるにすぎず、本発明の技術的範囲に対していかなる限定を加えるものではない。本発明に基づいてなされる全ての変更および修正は、本発明の技術的範囲から逸脱するものではない。実施例11.主触媒の調製触媒としての40mgのp-トルエンスルホン酸と、脱水剤としての4Åの分子篩2gとを添加して、0.4445g2mmolの2-アセチル-1,10-フェナントロリンと、0.4175g2.8mmolの2,6-ジエチルアニリンとの反応液を、30mlのエタノール中で1日間還流させる。濾過後、溶媒を除去する。残留物をジクロロメタン中で溶解させ、単純なアルミナカラムに通し、さらに、石油エーテル/酢酸エチル4:1を用いて溶出させる。第2の画分が所望の生成物であり、溶媒の除去後に、0.6gの黄色の固体2-アセチル-1,10-フェナントロリニル2,6-ジエチルアニル配位子を、84の収率で得る。核磁気共鳴分光法による分析結果を次に記す。1H-NMR300Hz、CDCl3、δ9.25dd、J=3.0Hz、1H;8.80d、J=8.3Hz、1H;8.35d、J=8.3Hz、1H;8.27dd、J=7.8Hz、1H;7.86s、2H;7.66s、2H;7.15d、J=7.6Hz、2H;6.96t、J=7.5Hz、1H;2.58s、3H、CH3;2.43m、4H、CH2CH3;1.16t、J=7.5Hz、6H、CH2CH3。C24H23N3353.46の元素分析の理論値は、Cが81.55、Hが6.56、Nが11.89であり、同じく観察値は、Cが80.88、Hが6.59、Nが11.78である。48mg0.24mmolのFeCl24H2Oを含有する5mlの無水エタノール溶液を、70.6mg0.2mmolの2-アセチル-1,10-フェナントロリニル2,6-ジエチルアニル配位子を含有する5mlの無水エタノール溶液に滴下する。室温で6時間攪拌した後に、得られる沈殿物を濾過し、エーテルで洗浄し、乾燥させることによって、濃緑色の粉末状の固体2-アセチル-1,10-フェナントロリン2,6-ジエチルアニルFeCl2錯体を95の収率で得る。C24H23Cl2FeN3480.21の元素分析の理論値は、Cが60.03、Hが4.83、Nが8.75であり、同じく観察結果は、Cが59.95、Hが4.92、Nが8.80である。2.エチレンのオリゴマー化反応トルエン、トリエチルアルミニウムのトルエン溶液0.53ml0.74mol/l、および、上記主触媒2-アセチル-1,10-フェナントロリン2,6-ジエチルアニルFeCl22.0μmolのトルエン溶液8mlを、300mlのステンレス鋼製オートクレーブに仕込む。このとき、総容積は100mlであり、また、Al/Fe=196である。温度が40°Cに達した時点で、エチレンを上記オートクレーブに添加する。エチレンの圧力を1MPaで維持し、攪拌しながら30分間、エチレンのオリゴマー化反応を実施する。少量の反応混合物をシリンジで収集して、5の塩化水素水溶液によって中和する。次に、この中和した溶液をガスクロマトグラフィーGC法によって分析する。結果は、オリゴマー化活性が2.02×106gmol-1Feh-1であること、および、オリゴマー類の含有率が、炭素数が4のものは12.0であり、炭素数が6~10のものは64.7であり、炭素数が6~18のものは87.0直鎖状αオレフィンの含有率は98.0であり、炭素数が20~28のものは1.0であることを示す。残留する反応混合物をエタノール中で5の塩酸水溶液によって中和しても、重合体の形成は全く観察されない。結果を表1に示す。実施例2実施例1において調製した錯体を主触媒として用い、トリエチルアルミニウムを共触媒として用いて、エチレンのオリゴマー化反応を実施する。実施例2は、トリエチルアルミニウムのトルエン溶液の量が0.54ml0.74mol/lであること、および、Al/Fe=199.8であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が2.02×106gmol-1Feh-1であること、および、オリゴマー類の含有率が、炭素数が4のものは12.1であり、炭素数が6~10のものは64.5であり、炭素数が6~18のものは86.8直鎖状αオレフィンの含有率は97.5であり、炭素数が20~28のものは1.1であることを示す。残留する反応混合物をエタノール中で5の塩酸水溶液によって中和しても、重合体の形成は全く観察されない。結果を表1に示す。実施例3実施例1において調製した錯体を主触媒として用い、トリエチルアルミニウムを共触媒として用いて、エチレンのオリゴマー化反応を実施する。実施例3は、トリエチルアルミニウムのトルエン溶液の量が0.51ml0.74mol/lであること、および、Al/Fe=189であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が1.98×106gmol-1Feh-1であること、および、オリゴマー類の含有率が、炭素数が4のものは11.6であり、炭素数が6~10のものは64.8であり、炭素数が6~18のものは86.9このうち、直鎖状αオレフィンの含有率は98.0であり、炭素数が20~28のものは1.5であることを示す。残留する反応混合物をエタノール中で5の塩酸水溶液によって中和しても、重合体の形成は全く観察されない。結果を表1に示す。実施例4実施例1において調製した錯体を主触媒として用い、トリエチルアルミニウムを共触媒として用いて、エチレンのオリゴマー化反応を実施する。実施例4は、トリエチルアルミニウムのトルエン溶液の量が0.48ml0.74mol/lであること、および、Al/Fe=178であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が1.98×106gmol-1Feh-1であること、および、オリゴマー類の含有率が、炭素数が4のものは10.5であり、炭素数が6~10のものは65.1であり、炭素数が6~18のものは87.7このうち、直鎖状αオレフィンの含有率は98.3であり、炭素数が20~28のものは1.8であることを示す。残留する反応混合物をエタノール中で5の塩酸水溶液によって中和しても、重合体の形成は全く観察されない。結果を表1に示す。実施例5実施例1において調製した錯体を主触媒として用い、トリエチルアルミニウムを共触媒として用いて、エチレンのオリゴマー化反応を実施する。実施例5は、トリエチルアルミニウムのトルエン溶液の量が0.4ml0.74mol/lであること、および、Al/Fe=148であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が1.21×106gmol-1Feh-1であること、および、オリゴマー類の含有率が、炭素数が4のものは24.7であり、炭素数が6~10のものは57.4であり、炭素数が6~18のものは72.7このうち、直鎖状αオレフィンの含有率は92.9であり、炭素数が20~28のものは2.6であることを示す。残留する反応混合物をエタノール中で5の塩酸水溶液によって中和しても、重合体の形成は全く観察されない。結果を表1に示す。実施例6実施例1において調製した錯体を主触媒として用い、トリエチルアルミニウムを共触媒として用いて、エチレンのオリゴマー化反応を実施する。実施例6は、トリエチルアルミニウムのトルエン溶液の量が0.81ml0.25mol/lであること、および、Al/Fe=101であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が1.01×106gmol-1Feh-1であること、および、オリゴマー類の含有率が、炭素数が4のものは21.6であり、炭素数が6~10のものは53.6であり、炭素数が6~18のものは75.3このうち、直鎖状αオレフィンの含有率は89.9であり、炭素数が20~28のものは3.1であることを示す。残留する反応混合物をエタノール中で5の塩酸水溶液によって中和しても、重合体の形成は全く観察されない。結果を表1に示す。実施例7実施例1において調製した錯体を主触媒として用い、トリエチルアルミニウムを共触媒として用いて、エチレンのオリゴマー化を実施する。実施例7は、トリエチルアルミニウムのトルエン溶液の量が0.4ml0.25mol/lであること、および、Al/Fe=50であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が0.12×106gmol-1Feh-1であること、および、オリゴマー類の含有率が、炭素数が4のものは7.4であり、炭素数が6~10のものは86.8であり、炭素数が6~18のものは92.6このうち、直鎖状αオレフィンの含有率は92.5であり、炭素数が20~28のものは0であることを示す。残留する反応混合物をエタノール中で5の塩酸水溶液によって中和しても、重合体の形成は全く観察されない。結果を表1に示す。実施例8実施例1において調製した錯体を主触媒として用い、トリエチルアルミニウムを共触媒として用いて、エチレンのオリゴマー化反応を実施する。実施例8は、トリエチルアルミニウムのトルエン溶液の量が0.24ml0.25mol/lであること、および、Al/Fe=30であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が0.08×106gmol-1Feh-1であること、および、オリゴマー類の含有率が、炭素数が4のものは6.9であり、炭素数が6~10のものは87.1であり、炭素数が6~18のものは93.1このうち、直鎖状αオレフィンの含有率は91.5であり、炭素数が20~28のものは0であることを示す。残留する反応混合物をエタノール中で5の塩酸水溶液によって中和しても、重合体の形成は全く観察されない。結果を表1に示す。実施例9実施例9では、実施例1に類似の主触媒の調製プロセスを使用する。実施例9は、31.2mg0.24mmolのCoCl2を含有する5mlの無水エタノール溶液を、70.6mg0.2mmolの2-アセチル-1,10-フェナントロリニル2,6-ジエチルアニル配位子を含有する5mlの無水エタノール溶液に滴下することが、実施例1とは異なる。室温で6時間攪拌した後に、得られる沈殿物を濾過し、エーテルで洗浄し、乾燥させることによって、茶色の固体2-アセチル-1,10-フェナントロリン2,6-ジエチルアニルCoCl2錯体を95の収率で得る。C24H23Cl2CoN3483.29の元素分析の理論値はCが59.64、Hが4.80、Nが8.69であり、同じく観察結果は、Cが59.69、Hが4.86、Nが8.62である。実施例1と同様のエチレンのオリゴマー化のためのプロセスを繰り返す。なお、共触媒はトリエチルアルミニウムのままである。トルエン、トリエチルアルミニウムのトルエン溶液0.53ml0.74mol/l、および、2-アセチル-1,10-フェナントロリン2,6-ジエチルアニルCoCl22.0μmolのトルエン溶液8mlを、300mlのステンレス鋼製オートクレーブに仕込む。このとき、総容積は100mlであり、Al/Co=196である。温度が40°Cに達した時点で、エチレンを上記オートクレーブに添加する。エチレンの圧力を1MPaで維持し、攪拌しながら30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が1.51×106gmol-1Coh-1であること、および、オリゴマー類の含有率について、炭素数が4のものが100を占めることを示す。残留する反応混合物をエタノール中で5の塩酸水溶液によって中和しても、重合体の形成は全く観察されない。結果を表1に示す。実施例10実施例10では、実施例1に類似の主触媒の調製プロセスを使用する。実施例10は、57.0mg0.24mmolのNiCl26H2Oを含有する5mlの無水エタノール溶液を、70.6mg0.2mmolの2-アセチル-1,10-フェナントロリニル2,6-ジエチルアニル配位子を含有する5mlの無水エタノール溶液に滴下することが、実施例1とは異なる。室温で6時間攪拌した後に、得られる沈殿物を濾過し、エーテルで洗浄し、乾燥させることによって、黄褐色の固体2-アセチル-1,10-フェナントロリン2,6-ジエチルアニルNiCl2錯体を96の収率で得る。C24H23Cl2NiN3483.05の元素分析の理論値は、Cが59.67、Hが4.80、Nが8.70であり、同じく観察結果は、Cが59.64、Hが4.82、Nが8.53である。実施例1と同様のエチレンのオリゴマー化のためのプロセスを繰り返す。なお、共触媒はトリエチルアルミニウムのままである。トルエン、トリエチルアルミニウムのトルエン溶液0.53ml0.74mol/l、および、2-アセチル-1,10-フェナントロリン2,6-ジエチルアニルNiCl22.0μmolのトルエン溶液8mlを、300mlのステンレス鋼製オートクレーブに仕込む。このとき、総容積は100mlであり、Al/Ni=196である。エチレンを、上記オートクレーブに40°Cで添加する。エチレンの圧力を1MPaで維持し、攪拌しながら30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が1.40×106gmol-1Nih-1であること、および、オリゴマー類の含有率について、炭素数が4のものが100を占めることを示す。残留する反応混合物をエタノール中で5の塩酸水溶液によって中和しても、重合体の形成は全く観察されない。結果を表1に示す。実施例11実施例1において調製した錯体を主触媒として用い、トリエチルアルミニウムを共触媒として用いて、エチレンのオリゴマー化反応を実施する。トリエチルアルミニウムのトルエン溶液0.74mol/lの量は0.53mlであり、Al/Fe=196である。実施例11は、エチレンの圧力を2MPaで維持し、攪拌しながら40°Cで30分間、エチレンのオリゴマー化反応を実施することが、実施例1とは異なる。少量の反応混合物をシリンジで収集して、5の塩化水素水溶液によって中和する。次に、この中和した溶液をGC法によって分析する。結果は、オリゴマー化活性が3.21×106gmol-1Feh-1であること、および、オリゴマー類の含有率が、炭素数が4のものは19.40であり、炭素数が6~10のものは53.02であり、炭素数が6~18のものは75.68このうち、直鎖状αオレフィンの含有率は96.9であり、炭素数が20~28のものは4.92であることを示す。残留する反応混合物をエタノール中で5の塩酸水溶液によって中和しても、重合体の形成は全く観察されない。結果を表1に示す。実施例12実施例1において調製した錯体を主触媒として用い、トリエチルアルミニウムを共触媒として用いて、エチレンのオリゴマー化反応を実施する。実施例12は、トリエチルアルミニウムのトルエン溶液の量が0.54ml0.74mol/lであること、Al/Fe=199.8であること、さらに、エチレンの圧力を2MPaで維持し、攪拌しながら40°Cで30分間、エチレンのオリゴマー化反応を実施することが、実施例1とは異なる。少量の反応混合物をシリンジで収集して、5の塩化水素水溶液によって中和する。次に、この中和した溶液をGC法によって分析する。結果は、オリゴマー化活性が3.83×106gmol-1Feh-1であること、および、オリゴマー類の含有率が、炭素数が4のものは21.05であり、炭素数が6~10のものは52.37であり、炭素数が6~18のものは73.36このうち、直鎖状αオレフィンの含有率は97.5であり、炭素数が20~28のものは5.59であることを示す。残留する反応混合物をエタノール中で5の塩酸水溶液によって中和しても、重合体の形成は全く観察されない。結果を表1に示す。実施例13実施例1において調製した錯体を主触媒として用い、トリエチルアルミニウムを共触媒として用いて、エチレンのオリゴマー化反応を実施する。このとき、トリエチルアルミニウムのトルエン溶液の量は0.53ml0.74mol/lであり、Al/Fe=196である。実施例13は、エチレンの圧力を3MPaで維持し、攪拌しながら40°Cで30分間、エチレンのオリゴマー化反応を実施することが、実施例1とは異なる。少量の反応混合物をシリンジで収集して、5の塩化水素水溶液によって中和する。次に、この中和した溶液をGC法によって分析する。結果は、オリゴマー化活性が6.40×106gmol-1Feh-1であること、および、オリゴマー類の含有率が、炭素数が4のものは17.5であり、炭素数が6~10のものは46.2であり、炭素数が6~18のものは71.5このうち、直鎖状αオレフィンの含有率は98.7であり、炭素数が20~28のものは11.0であることを示す。残留する反応混合物をエタノール中で5の塩酸水溶液によって中和しても、重合体の形成は全く観察されない。結果を表1に示す。実施例14実施例1において調製した錯体を主触媒として用い、トリエチルアルミニウムを共触媒として用いて、エチレンのオリゴマー化反応を実施する。実施例14は、トリエチルアルミニウムのトルエン溶液の量が0.4ml0.74mol/lであること、Al/Fe=148であること、さらに、エチレンの圧力を3MPaで維持し、攪拌しながら40°Cで30分間、エチレンのオリゴマー化反応を実施することが、実施例1とは異なる。少量の反応混合物をシリンジで収集して、5の塩化水素水溶液によって中和する。次に、この中和した溶液をGC法によって分析する。結果は、オリゴマー化活性が5.21×106gmol-1Feh-1であること、および、オリゴマー類の含有率が、炭素数が4のものは19.5であり、炭素数が6~10のものは53.4であり、炭素数が6~18のものは75.8このうち、直鎖状αオレフィンの含有率は98.4であり、炭素数が20~28のものは4.7であることを示す。残留する反応混合物をエタノール中で5の塩酸水溶液によって中和しても、重合体の形成は全く観察されない。結果を表1に示す。比較例1実施例1において調製した錯体を主触媒として用い、トリエチルアルミニウムを共触媒として用いて、エチレンのオリゴマー化反応を実施する。比較例1は、トリエチルアルミニウムのトルエン溶液の量が1.35ml0.74mol/lであること、および、Al/Fe=500であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が0.88×106gmol-1Feh-1であること、および、オリゴマー類の含有率が、炭素数が4のものは37.0であり、炭素数が6~10のものは52.0であり、炭素数が6~18のものは63.0このうち、直鎖状αオレフィンの含有率は91.5であり、炭素数が20~28のものは0であることを示す。残留する反応混合物をエタノール中で5の塩酸水溶液によって中和しても、重合体の形成は全く観察されない。結果を表1に示す。比較例2CN1850339Aに開示されている実施例34の内容を、参照によって本明細書に引用する。本比較例2では、2-アセチル-1,10-フェナントロリン2,6-ジエチルアニルFeCl2を主触媒として使用し、トリエチルアルミニウムを共触媒として使用する。エチレンのオリゴマー化のためのプロセスを次のように実施する。1000mlのトルエン、トリエチルアルミニウムのヘキサン溶液5.0ml1.0mol/l、および、2-イミノ-1,10-フェナントロリン2,6-ジエチルアニルが配位結合した塩化鉄II10μmolのトルエン溶液10mlを、2000mlのステンレス鋼製オートクレーブに仕込む。350回転/分で機械的に攪拌しながら、エチレンを上記オートクレーブに40°Cで添加して、オリゴマー化反応を開始する。エチレンの圧力を1MPaで維持し、攪拌しながら40°Cで60分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が0.271×106gmol-1Feh-1であること、および、オリゴマー類の含有率が、炭素数が4のものは39.3であり、炭素数が6のものは29.3であり、炭素数が8~22のものは31.4であることを示す。残留する反応混合物をエタノール中で5の塩酸水溶液によって中和しても、重合体の形成は全く観察されない。結果を表1に示す。比較例3実施例1において調製した錯体を主触媒として用い、トリエチルアルミニウムを共触媒として用いて、エチレンのオリゴマー化反応を実施する。比較例3は、トリエチルアルミニウムのトルエン溶液の量が2.70ml0.74mol/lであること、および、Al/Fe=1000であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が0.18×106gmol-1Feh-1であること、および、オリゴマー類の含有率が、炭素数が4のものは43.9であり、炭素数が6~10のものは50.9であり、炭素数が6~18のものは55.5このうち、直鎖状αオレフィンの含有率は84.3であり、炭素数が20~28のものは0.6であることを示す。残留する反応混合物をエタノール中で5の塩酸水溶液によって中和しても、重合体の形成は全く観察されない。結果を表1に示す。比較例4実施例1において調製した錯体を主触媒として用いて、エチレンのオリゴマー化反応を実施例1のプロセスによって実施する。比較例4は、メチルアルミノキサンを共触媒として使用すること、メチルアルミノキサンのトルエン溶液の量が0.26ml1.5mol/lであること、および、Al/Fe=195であることが、実施例1とは異なる。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が2.5×106gmol-1Feh-1であること、および、オリゴマー類の含有率が、炭素数が4のものは14.2であり、炭素数が6~10のものは44.9であり、炭素数が6~18のものは74.1このうち、直鎖状αオレフィンの含有率は89.0であり、炭素数が20~28のものは11.7であることを示す。そして、残留する反応混合物をエタノール中で5の塩酸水溶液によって中和する。白色の蝋様の重合体が得られ、この重合体の重合活性は6.21×104gmol-1h-1である。結果を表1に示す。表1から、主触媒としての2-イミノ-1,10-フェナントロリンが配位結合した塩化鉄IIと、共触媒としてのトリエチルアルミニウムとを包含する触媒組成物をエチレンのオリゴマー化において使用すると、たとえ共触媒の量が多くてもAl/Feのモル比は500または1000、触媒活性が低いことがわかる。ただし、共触媒の量が少ない場合、オリゴマー化活性は、最大で2×106gmol-1h-1まで到達可能であり、このオリゴマー化活性値は、同程度の量Al/Feのモル比は195のメチルアルミノキサンを共触媒として使用した場合のオリゴマー化活性に近く、また、αオレフィンの選択性も高い。低コストのトリエチルアルミニウムを共触媒として使用した場合には、共触媒の量が少なくても、触媒活性は適切なレベルであることがわかるが、これは予期しないことであった。また、オリゴマー化活性は、Al/Fe比が30以上200未満の範囲にある場合にはAl/Fe比の増加にともなって増加するが、Al/Fe比が200~1000の場合にはAl/Fe比の増加にともなって減少する。実施例15実施例1において調製した錯体を主触媒として用い、トリエチルアルミニウムを共触媒として用いて、エチレンのオリゴマー化反応を実施する。このエチレンのオリゴマー化のためのプロセスは次のように実施する。トルエン、トリエチルアルミニウム0.8954mmolのトルエン溶液1.21ml0.74mol/l、および、2-アセチル-1,10-フェナントロリン2,6-ジエチルアニルFeCl23μmolのトルエン溶液12mlを、300mlのステンレス鋼製オートクレーブに仕込む。このとき、総容積は100mlであり、Al/Fe=298.5である。反応器を冷却して温度が-15°Cに達した時点で、エチレンを上記オートクレーブに添加する。エチレンの圧力を1MPaで維持し、温度を-10°Cで維持し、攪拌しながら30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が5.35×106gmol-1Feh-1であること、および、オリゴマー類の含有率が、炭素数が4のものは24.92であり、炭素数が6~10のものは57.03であり、炭素数が6~18のものは74.09このうち、直鎖状αオレフィンの含有率は98.1であり、炭素数が20~28のものは0.99であることを示す。残留する反応混合物をエタノール中で5の塩酸水溶液によって中和しても、重合体の形成は全く観察されない。結果を表2に示す。実施例16実施例1において調製した錯体を主触媒として用い、トリエチルアルミニウムを共触媒として用いて、エチレンのオリゴマー化を実施する。このエチレンのオリゴマー化のためのプロセスは、反応器を冷却して温度が-10°Cに達した時点でエチレンを上記オートクレーブに添加すること、および、エチレンの圧力を1MPaで維持し、温度を-5°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が7.74×106gmol-1Feh-1であること、および、オリゴマー類の含有率が、炭素数が4のものは26.66であり、炭素数が6~10のものは48.32であり、炭素数が6~18のものは68.16このうち、直鎖状αオレフィンの含有率は98.4であり、炭素数が20~28のものは5.18であることを示す。そして、残留する反応混合物をエタノール中で5の塩酸水溶液によって中和する。白色の蝋様の重合体が得られ、重合活性は9.2×103gmol-1Feh-1である。結果を表2に示す。実施例17実施例1において調製した錯体を主触媒として用い、トリエチルアルミニウムを共触媒として用いて、エチレンのオリゴマー化反応を実施する。このエチレンのオリゴマー化のためのプロセスは、反応器を冷却して温度が-5°Cに達した時点でエチレンを上記オートクレーブに添加すること、および、エチレンの圧力を1MPaで維持し、温度を0°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が7.92×106gmol-1Feh-1であること、および、オリゴマー類の含有率が、炭素数が4のものは20.60であり、炭素数が6~10のものは48.4であり、炭素数が6~18のものは75.03このうち、直鎖状αオレフィンの含有率は98.3であり、炭素数が20~28のものは4.37であることを示す。そして、残留する反応混合物をエタノール中で5の塩酸水溶液によって中和する。白色の蝋様の重合体が得られ、重合活性は2.4×104gmol-1Feh-1である。結果を表2に示す。実施例18実施例1において調製した錯体を主触媒として用い、トリエチルアルミニウムを共触媒として用いて、エチレンのオリゴマー化反応を実施する。このエチレンのオリゴマー化のためのプロセスは、反応器を冷却して温度が2°Cに達した時点でエチレンを上記オートクレーブに添加すること、および、エチレンの圧力を1MPaで維持し、温度を5°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が10.24×106gmol-1Feh-1であること、および、オリゴマー類の含有率が、炭素数が4のものは20.43であり、炭素数が6~10のものは45.12であり、炭素数が6~18のものは69.81このうち、直鎖状αオレフィンの含有率は98.1であり、炭素数が20~28のものは9.76であることを示す。そして、残留する反応混合物をエタノール中で5の塩酸水溶液によって中和し、白色の蝋様の重合体が得られ、重合活性は9.6×104gmol-1Feh-1である。結果を表2に示す。実施例19実施例1において調製した錯体を主触媒として用い、トリエチルアルミニウムを共触媒として用いて、エチレンのオリゴマー化反応を実施する。このエチレンのオリゴマー化のためのプロセスは、反応器を冷却して温度が5°Cに達した時点でエチレンを上記オートクレーブに添加すること、および、エチレンの圧力を1MPaで維持し、温度を10°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が9.35×106gmol-1Feh-1であること、および、オリゴマー類の含有率が、炭素数が4のものは19.50であり、炭素数が6~10のものは44.13であり、炭素数が6~18のものは69.52このうち、直鎖状αオレフィンの含有率は98.3であり、炭素数が20~28のものは10.98であることを示す。そして、残留する反応混合物をエタノール中で5の塩酸水溶液によって中和する。白色の蝋様の重合体が得られ、重合活性は6.8×104gmol-1Feh-1である。結果を表2に示す。実施例20実施例1において調製した錯体を主触媒として用い、トリエチルアルミニウムを共触媒として用いて、エチレンのオリゴマー化反応を実施する。このエチレンのオリゴマー化のためのプロセスは、反応器を冷却して温度が10°Cに達した時点でエチレンを上記オートクレーブに添加すること、および、エチレンの圧力を1MPaで維持し、温度を15°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が6.88×106gmol-1Feh-1であること、および、オリゴマー類の含有率が、炭素数が4のものは20.23であり、炭素数が6~10のものは49.23であり、炭素数が6~18のものは72.75このうち、直鎖状αオレフィンの含有率は97.7であり、炭素数が20~28のものは7.02であることを示す。そして、残留する反応混合物をエタノール中で5の塩酸水溶液によって中和する。白色の蝋様の重合体が得られ、重合活性は2.1×104gmol-1Feh-1である。結果を表2に示す。実施例21実施例1において調製した錯体を主触媒として用い、トリエチルアルミニウムを共触媒として用いて、エチレンのオリゴマー化反応を実施する。このエチレンのオリゴマー化のためのプロセスは、反応器を冷却して温度が15°Cに達した時点でエチレンを上記オートクレーブに添加すること、および、エチレンの圧力を1MPaで維持し、温度を19°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が5.53×106gmol-1Feh-1であること、および、オリゴマー類の含有率が、炭素数が4のものは20.60であり、炭素数が6~10のものは48.49であり、炭素数が6~18のものは72.21このうち、直鎖状αオレフィンの含有率は98.2であり、炭素数が20~28のものは7.19であることを示す。そして、残留する反応混合物をエタノール中で5の塩酸水溶液によって中和する。白色の蝋様の重合体が得られ、重合活性は1.4×104gmol-1Feh-1である。結果を表2に示す。実施例22実施例1において調製した錯体を主触媒として用い、トリエチルアルミニウムを共触媒として用いて、エチレンのオリゴマー化反応を実施する。このエチレンのオリゴマー化のためのプロセスは、トリエチルアルミニウムのトルエン溶液の量が1.62ml1.1988mmolであること、Al/Fe=399.6であること、反応器を冷却して温度が0°Cに達した時点でエチレンを上記オートクレーブに添加すること、さらに、エチレンの圧力を1MPaで維持し、温度を5°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が7.18×106gmol-1Feh-1であること、および、オリゴマー類の含有率が、炭素数が4のものは20.24であり、炭素数が6~10のものは46.56であり、炭素数が6~18のものは71.52このうち、直鎖状αオレフィンの含有率は98.1であり、炭素数が20~28のものは8.23であることを示す。そして、残留する反応混合物をエタノール中で5の塩酸水溶液によって中和する。白色の蝋様の重合体が得られ、重合活性は2.7×104gmol-1Feh-1である。結果を表2に示す。実施例23実施例1において調製した錯体を主触媒として用い、トリエチルアルミニウムを共触媒として用いて、エチレンのオリゴマー化を実施する。このエチレンのオリゴマー化のためのプロセスは、トリエチルアルミニウムのトルエン溶液の量が0.81ml0.5994mmolであること、Al/Fe=199.8であること、反応器を冷却して温度が0°Cに達した時点でエチレンを上記オートクレーブに添加すること、さらに、エチレンの圧力を1MPaで維持し、温度を5°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が8.96×106gmol-1Feh-1であること、および、オリゴマー類の含有率が、炭素数が4のものは20.02であり、炭素数が6~10のものは45.88であり、炭素数が6~18のものは70.09このうち、直鎖状αオレフィンの含有率は98.3であり、炭素数が20~28のものは9.88であることを示す。そして、残留する反応混合物をエタノール中で5の塩酸水溶液によって中和する。白色の蝋様の重合体が得られ、重合活性は3.8×104gmol-1Feh-1である。結果を表2に示す。実施例24実施例1において調製した錯体を主触媒として用い、トリエチルアルミニウムを共触媒として用いて、エチレンのオリゴマー化を実施する。このエチレンのオリゴマー化のためのプロセスは、トリエチルアルミニウムのトルエン溶液の量が0.40ml0.296mmolであること、Al/Fe=98.7であること、反応器を冷却して温度が0°Cに達した時点でエチレンを上記オートクレーブに添加すること、さらに、エチレンの圧力を1MPaで維持し、温度を5°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が8.26×106gmol-1Feh-1であること、および、オリゴマー類の含有率が、炭素数が4のものは23.56であり、炭素数が6~10のものは47.31であり、炭素数が6~18のものは69.32このうち、直鎖状αオレフィンの含有率は98.5であり、炭素数が20~28のものは7.12であることを示す。そして、残留する反応混合物をエタノール中で5の塩酸水溶液によって中和する。白色の蝋様の重合体が得られ、重合活性は7.8×104gmol-1Feh-1である。結果を表2に示す。実施例25実施例1において調製した錯体を主触媒として用い、トリエチルアルミニウムを共触媒として用いて、エチレンのオリゴマー化反応を実施する。このエチレンのオリゴマー化のためのプロセスは、トリエチルアルミニウムのトルエン溶液の量が0.20ml0.148mmolであること、Al/Fe=49.3であること、反応器を冷却して温度が0°Cに達した時点でエチレンを上記オートクレーブに添加すること、さらに、エチレンの圧力を1MPaで維持し、温度を5°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が5.81×106gmol-1Feh-1であること、および、オリゴマー類の含有率が、炭素数が4のものは21.95であり、炭素数が6~10のものは43.78であり、炭素数が6~18のものは68.15このうち、直鎖状αオレフィンの含有率は98.8であり、炭素数が20~28のものは9.89であることを示す。そして、残留する反応混合物をエタノール中で5の塩酸水溶液によって中和する。白色の蝋様の重合体が得られ、重合活性は5.7×104gmol-1Feh-1である。結果を表2に示す。実施例26実施例1において調製した錯体を主触媒として用い、トリエチルアルミニウムを共触媒として用いて、エチレンのオリゴマー化反応を実施する。このエチレンのオリゴマー化のためのプロセスは、反応器を冷却して温度が2°Cに達した時点でエチレンを上記オートクレーブに添加すること、および、エチレンの圧力を2MPaで維持し、温度を5°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が11.31×106gmol-1Feh-1であること、および、オリゴマー類の含有率が、炭素数が4のものは21.53であり、炭素数が6~10のものは44.57であり、炭素数が6~18のものは69.26このうち、直鎖状αオレフィンの含有率は98.3であり、炭素数が20~28のものは9.21であることを示す。そして、残留する反応混合物をエタノール中で5の塩酸水溶液によって中和する。白色の蝋様の重合体が得られ、重合活性は9.8×104gmol-1Feh-1である。結果を表2に示す。実施例27実施例1において調製した錯体を主触媒として用い、トリエチルアルミニウムを共触媒として用いて、エチレンのオリゴマー化を実施する。このエチレンのオリゴマー化のためのプロセスは、反応器を冷却して温度が2°Cに達した時点でエチレンを上記オートクレーブに添加すること、および、エチレンの圧力を3MPaで維持し、温度を5°Cで維持し、攪拌しながら30分間、エチレンのオリゴマー化反応を実施することを除けば、実施例15と同一条件下で実施される。少量の反応混合物をシリンジで収集して、5の塩化水素水溶液によって中和する。次に、この中和した溶液をGC法によって分析する。結果は、オリゴマー化活性が13.54×106gmol-1Feh-1であること、および、オリゴマー類の含有率が、炭素数が4のものは22.12であり、炭素数が6~10のものは44.43であり、炭素数が6~18のものは69.12このうち、直鎖状αオレフィンの含有率は98.2であり、炭素数が20~28のものは8.76であることを示す。そして、残留する反応混合物をエタノール中で5の塩酸水溶液によって中和する。白色の蝋様の重合体が得られ、重合活性は1.0×105gmol-1Feh-1である。結果を表2に示す。比較例5温度が40°Cに達した時点でエチレンを上記オートクレーブに添加すること、および、エチレンの圧力を1MPaで維持し、温度を40°Cで維持し、攪拌しながら30分間、エチレンのオリゴマー化反応を実施することを除けば、実施例23と同様のエチレンのオリゴマー化のためのプロセスを繰り返す。少量の反応混合物をシリンジで収集して、5の塩化水素水溶液によって中和する。次に、この中和した溶液をGC法によって分析する。結果は、オリゴマー化活性が2.12×106gmol-1Feh-1であること、および、オリゴマー類の含有率が、炭素数が4のものは13.1であり、炭素数が6~10のものは64.0であり、炭素数が6~18のものは82.8このうち、直鎖状αオレフィンの含有率は98.2であり、炭素数が20~28のものは4.1であることを示す。残留する反応混合物をエタノール中で5の塩酸水溶液によって中和しても、重合体の形成は全く観察されない。結果を表2に示す。比較例6温度が40°Cに達した時点でエチレンを上記オートクレーブに添加すること、および、エチレンの圧力を1MPaで維持し、温度を40°Cで維持し、攪拌しながら30分間、エチレンのオリゴマー化反応を実施することを除けば、実施例15と同様のエチレンのオリゴマー化のためのプロセスを繰り返す。少量の反応混合物をシリンジで収集して、5の塩化水素水溶液によって中和する。次に、この中和した溶液をGC法によって分析する。結果は、オリゴマー化活性が1.93×106gmol-1Feh-1であること、および、オリゴマー類の含有率が、炭素数が4のものは20.61であり、炭素数が6~10のものは55.17であり、炭素数が6~18のものは75.37このうち、直鎖状αオレフィンの含有率は97.0であり、炭素数が20~28のものは4.02であることを示す。残留する反応混合物をエタノール中で5の塩酸水溶液によって中和しても、重合体の形成は全く観察されない。結果を表2に示す。比較例7実施例1において調製した錯体を主触媒として用いて、エチレンのオリゴマー化反応を実施例1のプロセスによって実施する。比較例7の実施例1との差異は、メチルアルミノキサンを共触媒として使用すること、メチルアルミノキサンのトルエン溶液の量が0.54ml1.5mol/lであること、および、Al/Feが400であることである。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が1.08×107gmol-1Feh-1であること、および、オリゴマー類の含有率が、炭素数が4のものは16.4であり、炭素数が6~10のものは45.2であり、炭素数が6~18のものは73.0このうち、直鎖状αオレフィンの含有率は95.0であり、炭素数が20~28のものは10.6であることを示す。そして、残留する反応混合物をエタノール中で5の塩酸水溶液によって中和する。白色の蝋様の重合体が得られ、重合活性は4.65×105gmol-1Feh-1である。結果を表2に示す。比較例8実施例1において調製した錯体を主触媒として用いて、エチレンのオリゴマー化反応を実施例1のプロセスによって実施する。比較例8の実施例1との差異は、メチルアルミノキサンを共触媒として使用すること、メチルアルミノキサンのトルエン溶液の量が1.36ml1.5mol/lであること、および、Al/Feが1000であることである。エチレンの圧力を1MPaで維持し、攪拌しながら40°Cで30分間、エチレンのオリゴマー化反応を実施する。少量の反応混合物をシリンジで収集して、5の塩化水素水溶液によって中和する。次に、この中和した溶液をGC法によって分析する。結果は、オリゴマー化活性が1.41×107gmol-1Feh-1であること、および、オリゴマー類の含有率が、炭素数が4のものは35.0であり、炭素数が6~10のものは40.4であり、炭素数が6~18のものは64.7このうち、直鎖状αオレフィンの含有率は99.3であり、炭素数が20~28のものは0.3であることを示す。そして、残留する反応混合物をエタノール中で5の塩酸水溶液によって中和する。白色の蝋様の重合体が得られ、重合活性は4.23×105gmol-1Feh-1である。結果を表2に示す。表2から、主触媒としての2-イミノ-1,10-フェナントロリンが配位結合した塩化鉄IIと、共触媒としてのトリエチルアルミニウムとを包含する触媒組成物をエチレンのオリゴマー化において使用すると、触媒活性は低温-10°C~19°Cで高く、オリゴマー化活性は107gmol-1h-1を超え得ることがわかる。なお、このオリゴマー化活性値は40°Cにおける値の数倍から数十倍であり、メチルアルミノキサンをオリゴマー化活性が最も高い温度40°Cで共触媒として使用した場合のオリゴマー化活性にも近い。これは、本発明によれば、低コストのトリエチルアルミニウムを共触媒として使用すると、触媒活性が低温において予想外に高いことを意味している。また、-10°C~19°Cの温度範囲では、オリゴマー化活性は、温度の上昇にともなって、最初は増加するがやがて減少する。オリゴマー化活性は5°Cで最大になる。"